"ポリオレフィンの主鎖と、平均して少なくとも一つのポリアミドグラフト基とを有するポリアミドブロックグラフトコポリマーから成る難燃性熱可塑性組成物であって、上記グラフト基はポリアミドと反応可能な官能基を有する不飽和モノマーXの残基を介して上記主鎖に結合し、不飽和モノマーXの残基はその二重結合を介して上記主鎖にグラフト結合または共重合で結合している組組成物において、下記1~4を含むことを特徴とする組成物:160~70重量の上記ポリアミドブロックグラフトコポリマー、222~28重量のポリペンタブロモベンジルアクリレート、348重量の三酸化アンチモン、錫、モリブデンおよび/またはビスマスの誘導体、酸化ホウ素、酸化亜鉛、ホウ酸カルシウム、硫酸カルシウムおよび/または錫酸亜鉛の中から選択される相乗難燃剤、40.5~5重量の有機親和性処理したクレー。Xを含むポリオレフィン主鎖をエチレン/無水マレイン酸およびエチレン/アルキルメタアクリレート/無水マレイン酸コポリマーの中から選択する請求項1に記載の組成物。ポリオレフィン主鎖に少なくとも1.3モルのXが結合している請求項1または2に記載の組成物。ポリアミドグラフト基のモル質量が1000~5000g/モル、好ましくは2000~3000g/モルである請求項1~3のいずれか一項に記載の組成物。ポリアミドブロックグラフトコポリマーが10~50重量のポリアミドグラフト基を含む請求項1~4のいずれか一項に記載の組成物。ポリオレフィン主鎖に結合したモノマーXの数が1.3以上、および/または、10以下である請求項1~5のいずれか一項に記載の組成物。有機親和性処理をしたクレーが組成物中に1~4重量、好ましくは2~3.5重量で存在する請求項1~6のいずれか一項に記載の組成物。ポリペンタブロモベンジルアクリレート組成物中に23~27重量、好ましくは24~26重量で存在する請求項1~7のいずれか一項に記載の組成物。相乗難燃剤が組成物中に5~7重量、好ましくは5.5~6.5重量で存在する請求項1~8のいずれか一項に記載の組成物。組成物がポリアミドブロックグラフトコポリマーと、ポリペンタブロモベンジルアクリレートと、三酸化アンチモンと、有機親和性処理をしたクレーとの混合物から成る請求項1~9のいずれか一項に記載の組成物。抗酸化剤、紫外線安定剤、無機充填材、着色顔料、耐滴下剤および/またはゼオライトをさらに含む請求項1~10のいずれか一項に記載の組成物。不飽和モノマーXが無水マレイン酸である請求項1~11のいずれか一項に記載の組成物。相乗難燃剤が三酸化アンチモンである請求項1~12のいずれか一項に記載の組成物。請求項1~13のいずれか一項に記載の組成物の、ケーブル用および電気部品、例えば電気コネクタ用の被覆層またはハウジング等の物品を成形する電気工学での使用。少なくとも2つの層を有し、少なくとも一つの層が請求項1~13のいずれか一項に記載の熱可塑性組成物によって形成されるケーブルまたはパイプ。本発明の目的は、電気ケーブル、光ファイバー、より一般的には電気/電気工学分野の絶縁部品に特有の全ての必要条件を満たす熱可塑性組成物を提供することによって、従来材料の欠点を克服することにある。本発明者は、ポリオレフィンの主鎖と、平均して少なくとも一つのポリアミドグラフト基とを有するポリアミドブロックグラフトコポリマーから成る難燃性熱可塑性組成物であって、上記グラフト基はポリアミドと反応可能な官能基を有する不飽和モノマーXの残基を介して上記主鎖に結合し、不飽和モノマーXの残基はその二重結合を介して上記主鎖にグラフト結合または共重合で結合している組組成物において、下記1~4を含むことを特徴とする組成物を見出した:160~70重量の上記ポリアミドブロックグラフトコポリマー、222~28重量のポリペンタブロモベンジルアクリレート、348重量の三酸化アンチモン、錫、モリブデンおよび/またはビスマスの誘導体、酸化ホウ素、酸化亜鉛、ホウ酸カルシウム、硫酸カルシウムおよび/または錫酸亜鉛の中から選択される相乗難燃剤、40.5~5重量の有機親和性処理したクレー。4有機親和性処理をしたクレーが0.5~5重量。Xを有するポリオレフィン主鎖はエチレン/無水マレイン酸およびエチレン/アルキルメタアクリレート/無水マレイン酸コポリマーから選択するのが有利である。本発明組成物の一つの有利な観点から、ポリオレフィン主鎖に結合したモノマーXの数は1.3以上および/または10以下である。さらに、ポリアミドグラフト基のモル質量は1000~5000g/モル、好ましくは2000~3000g/モルである。ポリオレフィン主鎖および/またはポリアミドグラフト基の全てまたは一部を改質クレーおよびその混合物で置換しても本発明から逸脱するものではない。この混合物は当業者にナノコンポジットの名称で知られている。本発明の一つの好ましい実施例では、上記の処理済みクレーは組成物中に重量で1~4、好ましくは2~3.5の量で存在する。本発明の一つの好ましい実施例では、ポリペンタブロモベンジルアクリレートは組成物中に重量で23~27、好ましくは24~26の量で存在する。本発明の一つの好ましい実施例では、相乗難燃剤は組成物中に重量で5~7、好ましくは5.5~6.5の量に存在する。相乗難燃剤は三酸化アンチモンであるのが好ましい。本発明が提供する一つの可能性では、本発明組成物はポリアミドブロックグラフトコポリマーと、ポリペンタブロモベンジルアクリレートと、三酸化アンチモンと、有機親和性処理をしたクレーとの混合物から成る。本発明が提供する一つの可能性では、本発明組成物は抗酸化剤、紫外線安定剤、無機充填材、耐滴下剤および/または着色顔料をさらに含む。本発明熱可塑性組成物にゼオライトを添加しても本発明から逸脱するものではない。本発明の一つの好ましい変形実施例では、ポリアミドブロックグラフトコポリマーの不飽和モノマーXは無水マレイン酸である。本発明の他の対象は、ケーブル用および電気部品、例えば電気コネクタ用の被覆層としてまたはハウジングのような物品を成形する電気工学での上記組成物の使用にある。本発明組成物は自動車産業での流体輸送ライン特に燃料または冷却ラインまたはパイプの保護層または耐熱スリーブの製造でも使用できる。本発明のさらに他の対象は、少なくとも一つの層が上記熱可塑性組成物によって形成された少なくとも2つの層を有するケーブルまたはパイプにある。上記ポリアミドブロックグラフトコポリマーは、ポリオレフィン主鎖にグラフトまたは共重合によって結合した不飽和モノマーXの残基とポリアミドとを反応させて得ることができる。上記不飽和モノマーXは例えば不飽和エポキシドまたは不飽和カルボン酸無水物にすることができる。不飽和カルボン酸無水物は例えば無水マレイン酸、無水イタコン酸、無水シトラコン酸、無水アリル琥珀酸、シクロヘクサ-4-エン-1,2-ジカルボン酸無水物、4-メチレンシクロヘクサ-4-エン-1,2-ジカルボン酸無水物、ビシクロ2.2.1ヘプタ-5-エン-2,3-ジカルボン酸無水物およびX-メチルビシクロ2.2.1ヘプタ-5-エン-2,2-ジカルボン酸無水物の中から選択することができる。無水マレイン酸を用いるのが有利である。無水物の全てまたは一部を不飽和カルボン酸、例えばアクリル酸と置換しても本発明から逸脱するものではない。ポリオレフィン主鎖はα-オレフィンまたはジオレフィン、例えばエチレン、プロピレン、ブト-1-エン、オクタ-1-エンまたはブタジエンのホモポリマーまたはコポリマーで、例としては下記が挙げられる:1ポリエチレンのホモポリマーおよびコポリマー、特にLDPE、HDPE、LLDPE直鎖低密度ポリエチレン、VLDPE超低密度ポリエチレンおよびメタロセンポリエチレン;2プロピレンのホモポリマーまたはコポリマー;3エチレン/α-オレフィンコポリマー、例えばエチレン/プロピレン、EPRエチレン-プロピレン-ゴムおよびエチレン/プロピレン/ジエンEPDMコポリマー;4スチレン/エチレン-ブテン/スチレンSEBS、スチレン/ブタジエン/スチレンSBS、スチレン/イソプレン/スチレンSISおよびスチレン/エチレン-プロピレン/スチレンSのブロックコポリマー;5エチレンと不飽和カルボン酸の塩またはエステルの中から選択される少なくとも1種の化合物、例えばアルキルアクリレート例えばメチルアクリレートまたは飽和カルボン酸のビニルエステル、例えば酢酸ビニルとのコポリマーコモノマーの比率は40重量以下。不飽和モノマーXの残基が結合するポリオレフィン主鎖は、Xがグラフトしたポリエチレンまたは例えば高圧ラジカル重合で得られるエチレン/Xのコポリマーであるのが有利である。Xがグラフトしたポリエチレンはホモポリマーまたはコポリマーを含む。上記コモノマーとしては下記1~4を挙げることができる:1α-オレフィン、好ましくは3~30個の炭素原子を有するα-オレフィン。その例は上記で説明したもので、このα-オレフィンは単独または2種類以上の混合物で使用できる。2不飽和カルボン酸のエステル、例えばアルキル基が24個以下の炭素原子を含むアルキルメタアクリレートアルキルアクリレートまたはメタクリレートの例としては特にメチルメタクリレート、エチルアクリレート、n-ブチルアクリレート、イソブチルアクリレートおよび2-エチルヘキシルアクリレートが挙げられる3飽和カルボン酸ビニルエステル、例えば酢酸ビニルまたはプロピオン酸ビニル等4ジエン、例えば1,4-ヘキサジエン。ポリエチレンは上記コモノマーの複数を含むことができる。ポリエチレンは複数のポリマーの混合物にすることができ、少なくとも50モル、好ましくは75のエチレンを含むのが有利である。エチレンのコポリマーの密度は0.86~0.98g/cm3にすることができ、MFI190°C、2.16kgの荷重下で測定されたメルトフローインデックスは20~1000g/10分であるのが有利である。ポリエチレンの例としては下記を挙げることができる:低密度ポリエチレンLDPE高密度ポリエチレンHDPE直鎖低密度ポリエチレンLLDPE超低密度ポリエチレンVLDPEメタロセン触媒によって得られるポリエチレンEPRエチレン-プロピレン-ゴムエラストマーEPDMエチレン-プロピレン-ジエンエラストマーポリエチレンとEPRまたはEPDMとの混合物60重量以下、好ましくは2~40重量のアクリレートを含むエチレン/アルキルメタアクリレートコポリマー。グラフト操作自体は公知の方法である。エチレンと不飽和モノマーXとのコポリマーはエチレンと、不飽和モノマーXと、必要に応じて用いられる他のモノマーグラフト用エチレンコポリマーに関して上記で挙げたものとのコポリマーである。エチレン/無水マレイン酸コポリマーおよびエチレン/アルキルメタアクリレート/無水マレイン酸コポリマーを用いるのが有利である。これらのコポリマーは0.2~10重量の無水マレイン酸と、0~40重量、好ましくは5~40重量のアルキルアクリレートを含む。コポリマーのMFIは5~100190°C/2.16kgである。融点は80~120°Cである。アルキルメタアクリレートは上記で説明したものである。ポリオレフィン主鎖には1つの鎖当たり平均して少なくとも2モル、好ましくは2~5モルの不飽和モノマーXが結合するのが有利である。この不飽和モノマーXの量は当業者がFTIR解析で容易に決めることができる。例えば、不飽和モノマーXが無水マレイン酸で、ポリオレフィンのMwが95000g/mlの場合、これは不飽和モノマーXを含むポリオレフィン主鎖の全重量の少なくとも1.5重量、好ましくは2.5~4重量の無水物の比率に対応することがわかっている。これらの値をポリアミドの量と組み合わせて、ポリアミドブロックグラフトコポリマー中のポリアミドと主鎖の比率を決定する。ポリアミドとは下記の縮合化合物を意味する:1単数または複数のアミノ酸、例えばアミノカプロン酸、7-アミノヘプタン酸、11-アミノウンデカン酸および12-アミノドデカン酸およびカプロラクタム、エナントラクタムおよびラウリルラクタム等の単数または複数のラクタム;2単数または複数のジアミン、例えばヘキサメチレンジアミン、ドデカメチレンジアミン、メタキシリレンジアミン、ビスp-アミノシクロヘキシルメタンおよびトリメチルヘキサメチレンジアミン、その塩またはその混合物と、ジアシッド、例えばイソフタル酸、テレフタル酸、アジピン酸、アゼライン酸、スベリン酸、セバシン酸およびドデカンジカルボン酸との混合物;3コポリアミドとなる複数のモノマーの混合物。ポリアミドの混合物を用いることもできる。PA-6、PA-11、PA-12、6単位および11単位を含むコポリアミドPA-6/11、6単位と12単位を含むコポリアミドPA-6/12およびカプロラクタム、ヘキサメチレンジアミンとアジピン酸とをベースにしたコポリアミドPA-6/6,6を用いるのが有利である。重合度は広範囲に変えることができ、その値によってポリアミドまたはポリアミドオリゴマーになる。本明細書では両方の表現を区別せずにグラフト基という。モノアミン末端基を有するポリアミドの場合には下記式の連鎖停止剤を用いればよい:ここで、R1は水素原子または20個以下の炭素原子を有する直鎖または分岐鎖のアルキル基、R2は20個以下の炭素原子を有する直鎖または分岐鎖のアルキル基またはアルケニル基、飽和または不飽和脂環式基、芳香族基または上記の組み合せである連鎖停止剤は例えばラウリルアミン、オレイルアミン、ブチルアミン、または、ヘキシルアミン、一般に任意のモノアミンR2-NH2にすることができる。アミン末端基を有するポリアミドのモル質量は1000~5000g/mol、好ましくは2000~3000g/molであるのが有利である。本発明のモノアミンオリゴマーを合成するのに好ましいアミノ酸またはラクタムモノマーはカプロラクタム、11-アミノウンデカン酸およびラウリルラクタムから選択される。上記定義の重縮合は公知の方法、例えば一般に200~350°Cの温度で、真空下または不活性雰囲気下で反応混合物を撹拌しながら行う。オリゴマーの平均鎖長は一官能価重合停止剤に対する重縮合性モノマーまたはラクタムの初期モル比によって決まる。平均鎖長を計算する際には、一般に1つのオリゴマー鎖に対する単鎖停止剤分子を考える。不飽和モノマーXを含むポリオレフィンの主鎖へのモノアミンポリアミドオリゴマーの付加はオリゴマーのアミン官能基を不飽和モノマーXと反応させて行う。不飽和モノマーXが無水物または酸官能基を有し、それによってアミドまたはイミド結合が作るのが有利である。一般に、不飽和モノマーXを有するポリオレフィンの主鎖にアミン末端基を有するオリゴマーを付加する操作は溶融状態で行うのが好ましい。すなわち、自己クリーニング式の互いに噛み合った共回転二軸押出機、その他任意の適切な装置内部ミキサ、バスコニーダBusscokneader等中でオリゴマーと主鎖とを一般に180~350°Cの温度で溶融混合する。押出し機中での溶融物の平均滞留時間は5秒~5分、好ましくは20秒~1分にすることができる。この付加の効率は遊離ポリアミドオリゴマーすなわち最終のポリアミドブロックグラフトコポリマーにならない未反応オリゴマーを選択的に抽出して評価する。アミン末端基を有するポリアミドの製造法と、これを不飽和モノマーXを含むポリオレフィンの主鎖に付加する方法は特許文献7米国特許第3,976,720号公報、特許文献8米国特許第3,963,799号明細書、特許文献9米国特許第5,342,886号明細書および特許文献10フランス特許第FR2,291,225号公報に記載されている。本発明のポリアミドブロックグラフトコポリマーは、厚さが10~50ナノメートルのポリアミド薄片ラメラからなるナノ構造組織によって特徴付けられる。ポリオレフィン主鎖の比率は50~90に、アミン末端基を有するポリアミドの比率は10~50重量にするのが有利である。本発明のポリアミドブロックグラフトコポリマーは少なくとも80°C、最大200°Cまでの温度で極めて優れた耐流動性を示す。すなわち、本発明コポリマーは2MPaの荷重では破断しない。本発明のポリアミドブロックグラフトコポリマーは押出機一軸、好ましくは二軸押出機、バスBussコニーダ、内部ミキサーおよび熱可塑性ポリマーを混合する一般的な装置、好ましくは自己クリーニング式の互いに噛み合う共回転二軸押出機で溶融混合して得ることができる。本発明混合物は流動化剤、例えばシリカ、エチレンビスアミド、カルシウムステアレートまたはマグネシウムステアレート等をさらに含むことができる。さらに、抗酸化剤、紫外線安定剤、無機充填剤および着色顔料を含むことができる。本発明組成物は2つの異なるプロセスに従って調製できる。本発明組成物は2段階プロセスに従って調製できる。第1段階では、初めにポリアミドブロックグラフトコポリマーを、X残基を有するポリオレフィン主鎖とポリアミドとを反応させて調製する。次いで、第2段階では、第1段階で調製したポリアミドブロックグラフトコポリマーを、難燃性添加剤すなわちポリペンタブロモベンジルアクリレート、三酸化アンチモンおよび有機親和性処理をしたクレーと溶融混合する。本発明の組成物は1段階プロセスに従って調製することもできる。このプロセスでは、X残基を有するポリオレフィン主鎖、ポリアミドおよび難燃性添加剤すなわちポリペンタブロモベンジルアクリレート、三酸化アンチモンおよび有機親和性処理をしたクレーを全て一緒に混合する。ポリペンタブロモベンジルメタアクリレートは、ポリハロゲン化芳香族ポリマーのグループに属する化合物である。特に、ポリペンタブロモベンジルメタアクリレートポリマーは、下記式のα,β-不飽和酸のポリブロモ置換芳香族エステルの重合で得られる:ここで、RおよびR’は水素原子またはアルキル基である。相乗難燃剤synergisticflameretardantはポリペンタブロモベンジルメタアクリレートとの相乗的機能を有するものとして理解される。すなわち、本来の難燃特性を剤、例えばシリコンPDMSをベースにした化合物またはフッ素化物、例えばPTFEを組成物に添加しても本発明を逸脱するものではない。有機親和性処理をしたクレーは小片の形をしたクレーである。これらのクレーは、有機分子またはポリマーである膨潤剤のインターカレーションによって有機物親和性になり、特に特許文献11米国特許第5578672号明細書に記載の方法に従って得られる。使用するクレーは、スメクチックタイプまたは天然起源、例えば特にモンモリロナイト、ベントナイト、サポナイト、ヘクトライト、フルオロヘクトライト、バイデライト、スチベンサイトstibensite、ノントロナイト、スティプルジャイトstipulgite、アタパルジャイト、イライト、バーミキュライト、ハロイサイト、ステベンサイト、ゼオライト、フーラー土およびマイカまたは合成起源、例えばパームチットであるのが好ましい。例としては特許文献12米国特許第6,117,932号明細書に記載の有機物親和性クレーが挙げられる。クレーは6以上の炭素原子を有するオニウムイオンとのイオン結合を介して有機物質で改質されるのが好ましい。炭素原子の数が6未満である場合は、有機オニウムイオンは過度に親水性であるため、オレフィンコポリマーとの親和性が低下することがある。有機オニウムイオンの例としては、ヘキシルアンモニウムイオン、オクチルアンモニウムイオン、2-エチルヘキシルアンモニウムイオン、ドデシルアンモニウムイオン、ラウリルアンモニウムイオン、オクタデシルアンモニウムステアリルアンモニウムイオン、ジオクチルジメチルアンモニウムイオン、トリオクチルアンモニウムイオン、ジステアリルジメチルアンモニウムイオン、ステアリルトリメチルアンモニウムイオンおよびアンモニウムラウレートイオンが挙げられる。他のイオン、例えばホスホニウムイオンおよびスルホニウムイオンも使用できる。両性界面活性剤、脂肪族、芳香族またはアリール脂肪族アミンの誘導体、ホスフィンおよび硫化物も使用できる。ポリマーとの接触領域ができるだけ大きいクレーを使用するのが望ましい。接触面積が大きければ大きいほど、クレーのラメラの分離も大きくなる。クレーの陽イオン交換容量は100グラムg当たり50~200ミリグラム当量であるのが好ましい。容量が50以下の場合は、オニウムイオンの交換が不十分であり、クレーラメラの分離は難しい場合がある。一方、容量が200以上の場合は、クレーラメラ間の結合力が非常に強いため、ラメラの分離は難しい場合がある。クレーの例としては、スメクタイト、モンモリロナイト、サポナイト、ヘクトライト、バイデライト、スチベンサイトstibensite、ノントロナイト、バーミキュライト、ハロイサイトおよびマイカが挙げられる。これらのクレーは天然または合成起源にすることができる。有機オニウムイオンの比率はクレーのイオン交換容量の0.3~3当量であるのが有利である。比率が0.3未満である場合は、クレーラメラの分離は難しい場合がある。比率が3より大きい場合は、ポリマーが分解することがある。有機オニウムイオンの比率はクレーのイオン交換容量の0.5~2当量であるのが好ましい。これらの有機物親和性クレーは、低剪断速度下のポリマー媒体中の分散性が高く、これらの媒体のレオロジー挙動を改質する。しかし、他のタイプのラメラ充填剤、例えば燐酸ジルコニウムまたはチタンも本発明に従って使用できる。テストした配合物の製造方法下記配合物は、COPERION登録商標ZSK40直径が40ミリメートルmmで、長さが直径の40倍すなわち160センチメートルの自己クリーニング式共回転2軸押出機を使用して、250°Cの平らな温度プロフィルで70kg時1時間当たりのキログラムの吐出量、300回転数/分の回転速度1分当たりの回転数でコンパウンディングして製造した。ポリマーは主供給物として導入し、粉末状の添加物は側方供給口を介して溶融ポリマー中に導入する。コンパウンディンという用語は当業者に周知のポリマーまたはポリマー混合物を得る方法を意味し、一般には配合物を円形の孔を有するダイから押出して成形し例えばニーダを出た材料をロッドの形にする、冷却したロッドを直径が2、3ミリメートルのペレットにし、乾燥する。テストした配合物を作るのに用いた材料Apolhya登録商標本出願人が市販のMnが2500g/モル30重量のモノアミン末端基を有するPA-6オリゴマーとDomamid2420の混合物と、50のエチレン/エチルアクリレートEA/無水マレイン酸MAhターポリマーEA=17、MAh=3、MFI190°C、216kg=70g/10分との反応生成物である。Lotader登録商標本出願人が市販のエチレン/エチルアクリレートEA/無水マレイン酸MAhターポリマーEA=17、MAh=3、MFI216kg、190°C=70g/10分Domamid登録商標24DOMO社から市販のPA-6ISO規格307に従って96硫酸中の1で測定した相対粘度=24Domamid登録商標27DOMO社から市販のPA-6ISO規格307に従って96硫酸中の1で測定した相対粘度=27TCOrgalloy特許文献13欧州特許第0342066号公報に記載のPAグラフト基をグラフトしたポリプロピレン。STAMILAN登録商標PSabic社が生産しているポリプロピレン。FR1025登録商標ICL-IP社から市販のポリペンタブロモベンジルアクリレート。Polytriox登録商標AOPE8020ProduitChimiquedeLucette社から市販のポリエチレンマトリックス中に80の三酸化アンチモンを含むマスターバッチ。MMナノクレーLotryl登録商標28MA07中に60のNanofilSE3010を含むマスターバッチ。エチレン/メチルアクリレートコポリマーMeA=28重量、MFI190ーC216kg、ISO1133規格で測定=7g10分。このマスターバッチは例えばBussPR46コニーダで、230°Cの平らな温度プロフィルで13kg時の吐出量、280回転数/分の回転速度で製造する。EMAコポリマーおよび充填剤は第1ウェルに導入する。ExolitAP766CLARIANT社が生産しているポリ燐酸アンモニウムをベースにした生成物。SiliporiteNK10APCECA社が生産しているゼオライト4Aタイプの分子篩MagnifinH5Albemarle社から市販のマグネシウムジヒドロキシド。以下、本発明を実施例によって詳細に説明するが、本発明が下記実施例に限定されるものではない。実施例1本発明の範囲に入る組成物DM1という。この組成物は、組成物全体の重量で、Apolhya登録商標が61、FR1025が285、PolytrioxAOPE8020が6、有機親和性処理をしたクレーが45である。実施例2本発明の範囲に入る組成物DM2という。この組成物は、組成物全体の重量で、Apolhya登録商標が695、FR1025が223、PolytrioxAOPE8020が6、有機親和性処理をしたクレーが22である。実施例3本発明の範囲に入る組成物DM4という。この組成物は、組成物全体の重量で、Apolhya登録商標が637、FR1025が27、PolytrioxAOPE8020が79、有機親和性処理をしたクレーが14である。実施例4本発明の範囲に入る組成物DM5という。この組成物は、組成物全体の重量で、Apolhya登録商標が677、FR1025が24、PolytrioxAOPE8020が41、有機親和性処理をしたクレーが42である。実施例5本発明の範囲に入る組成物DM6という。この組成物は、組成物全体の重量で、Apolhya登録商標が68、FR1025が254、PolytrioxAOPE8020が6、有機親和性処理をしたクレーが06である。実施例6本発明の範囲に入る組成物DM6という。この組成物は、組成物全体の重量で、Apolhya登録商標が658、FR1025が24、PolytrioxAOPE8020が53、有機親和性処理をしたクレーが49である。実施例7本発明の範囲に入る組成物DM7という。この組成物は、組成物全体の重量で、Apolhya登録商標が6370、FR1025が27、PolytrioxAOPE8020が6、有機親和性処理をしたクレーが330である。実施例8本発明の範囲に入る組成物DM8という。この組成物は、組成物全体の重量で、Apolhya登録商標が623、FR1025が259、PolytrioxAOPE8020が72、有機親和性処理をしたクレーが46である。実施例9本発明の範囲に入る組成物DM9という。この組成物は、組成物全体の重量で、Apolhya登録商標が677、FR1025が252、PolytrioxAOPE8020が48、有機親和性処理をしたクレーが23である。実施例10本発明の範囲に入る組成物DM10という。この組成物は、組成物全体の重量で、Apolhya登録商標が647、FR1025が271、PolytrioxAOPE8020が6、有機親和性処理をしたクレーが22である。さらに、本発明の実施例を他の難燃性熱可塑性組成物と比較するために、下記組成物をテスト用に作った。実施例11従来技術の組成物DM11という。この組成物は、熱可塑性組成物の重量で、Bondine登録商標HX8290が4460、Domamid登録商標24が1910、FR1025登録商標が27、PolytrioxAOPE8020登録商標が6、有機親和性処理をしたクレーが330である。実施例12組成物DM12という。この組成物は、熱可塑性組成物の重量で、Apolhya登録商標が78、Exolit登録商標AP766が20、Siliporite登録商標NK10APが2である。実施例13組成物DM13という。この組成物はApolhya登録商標が100である。実施例14従来技術の組成物DM14という。この組成物はPA6が29、ポリプロピレンSTAMILAN登録商標Pが11、TCOrgalloyが5、MagnifinH5難燃剤が55である。実施例15組成物DM15という。この組成物は組成物の重量で、Apolhya登録商標が584、FR1025が26、PolytrioxAOPE8020が6、有機親和性処理をしたクレーが96である。実施例16組成物DM16という。この組成物は組成物の重量で、Apolhya登録商標が71、FR1025が21、PolytrioxAOPE8020が5、有機親和性処理をしたクレーが3である。実施例17組成物DM17という。この組成物は組成物の重量で、Apolhya登録商標が74、FR1025が21、PolytrioxAOPE8020が5である。実施例18組成物DM18という。この組成物は組成物の重量で、Apolhya登録商標が53、FR1025が40、PolytrioxAOPE8020が7である。実施例19組成物DM19という。この組成物は組成物の重量で、Apolhya登録商標が668、FR1025が27、PolytrioxAOPE8020が29、有機親和性処理をしたクレーが33である。実施例20組成物DM20という。この組成物は組成物の重量で、Apolhya登録商標が67、FR1025が23、PolytrioxAOPE8020が10である。材料の特徴付け上記の顆粒を210°Cに加熱されたThermoHaakeRheocordSystem40実験室用二軸押出機シートダイを装着を用いてストリップに成形し、このストリップから材料を特徴付けるのに必要な試験片を切り出す。本発明の目的に従って、熱可塑性組成物は、満足のいくものにするために、規定厚さ16mmの試験片でUL94V0クラス、すなわち最高の難燃性クラスでなければならない。火炎延焼に対する抵抗性のこの測定はISO規格1210のUL94テストによって測定される。この測定は[表1]では、各組成物に対する標準試験片に実行した第1試験の対象である。次いで、特徴付けの第2ラインは、UL94テスト中の火炎ドリップFDまたは非可燃ドリップNFDの生成または非生成を求めることにある。UL94の火炎延焼テストに従ってV0クラスを満たすためには、非可燃ドリップNFDは生じてもよいが、可燃ドリップFDは生じてはならないという点に注意されたい。火炎中のフロー試験は、第1または第2着火で火がつけられた試験片が自分自身の重さで流動するかどうかを評価することにある。次に、オーブン中高温かつ大気圧以上の圧力下で所定時間、フロー試験を行った。この場合は、フィルムから切取ったIFCタイプの試験片に対して2MPaの荷重下に、15分間、200°Cでフロー試験を実行した。このテストでは試験片の経時的な伸びを測定する。試験片が荷重下で折れた場合、この破損に達するまでの経過時間を記録する。このテストは当業者にホットセットテストとよばれる。[表1]の最後の特徴付けは、材料の最終機械特性である。破断伸びと引張強度とをISO規格R527:93IBAに従って測定する。本発明材料は特にパイプ、ケーブルおよび電気分野のその他の絶縁体の特定の用途で良好な機械特性を有すると考えられる。パイプ、ケーブルおよび電気分野のその他の絶縁体はこの破断点伸び値が100以上のときに、破断せずに自由に曲がったり伸びたりできなければならない。引張強度試験は、後者が変形イールドまたは破断する加えられた力を求めるために、組成物の標準試験片に対して実行した引張試験である。満足のいくものとして試験される熱可塑性組成物の標準試験片は、最低限、少なくとも7MPaの加えられる力に破断せずに耐えられなければならないと考えられる。この試験によって組成物/材料の固体性を証明できる。破断点伸びと引張強度試験は上記の熱可塑性組成物のストリップから切り出した試験片をISO規格R527:93IBAに従って測定する。耐熱酸化性を特徴付けるために、破断点伸びの半減時間を求める。この時間は所定の温度±2°Cに温度調整された換気オーブン内で150°Cおよび175°Cで、材料の破断点伸びの初期値が半減するのに要する老化時間に対応する。さらに、本発明の一つの組成物DM7を試験し、従来技術の2つの組成物DM12およびDM13と比較した。本発明の配合物で得られた最高の結果は本発明の組成物の全てに一般化できることは理解できよう。上記の全てのテストでは、各組成物に対して全く同じ形の標準試験片を採り、当業者に周知の国際規格の定義形、寸法、テスト速度、機械の較正、装置精度、その他に従ってテストベンチ上に各テストを取付けて通常のテストを実行した。機械特性と、熱機械特性、しかも、その高温機械特性の維持と、最後に難燃性の観点から満足であるとみなされるためには、組成物は上記テストの全てを最適状態で満たす必要がある。驚くことに、実験結果から分かるように、本発明組成物は機械特性、熱機械特性および難燃性に優れ、しかも、非常に高いレベルにあり、上記の全てのテストを完全に満たすということが観測された。各種配合物の試験片で実施したテスト結果"